КРАФТ-ВОЛОКНО ДРЕВЕСИНЫ ХВОЙНЫХ ПОРОД С УЛУЧШЕННОЙ БЕЛИЗНОЙ И ЯРКОСТЬЮ И СПОСОБЫ ЕГО ПРОИЗВОДСТВА И ПРИМЕНЕНИЯ

1. Крафт-волокно древесины хвойных пород с яркостью по стандарту ISO по меньшей мере приблизительно 92%, белизной по CIE по меньшей мере приблизительно 85 и значением R18 по меньшей мере приблизительно 87,5%.
2. Крафт-волокно по п. 1, в котором волокно древесины хвойных пород представляет собой волокно древесины южной сосны.
3. Крафт-волокно по п. 1, в котором белизна по CIE составляет по меньшей мере приблизительно 86.
4. Крафт-волокно по п. 1, в котором значение R18 составляет по меньшей мере приблизительно 88%.
5. Волокно по п. 1, имеющее вязкость от приблизительно 7,5 мПа·с до приблизительно 10 мПа·с.
3
3
6. Картон из крафт-целлюлозы хвойных пород, содержащий хвойную древесину южной сосны, имеющей плотность приблизительно от 0,59 г/см до приблизительно 0,65 г/см.
7. Крафт-целлюлоза по п. 6, в которой волокно имеет белизну по CIE по меньшей мере приблизительно 86 и яркость по ISO по меньшей мере приблизительно 92%.
8. Крафт-волокно, имеющее значение R18 88% или более, изготовленное по способу, который не включает стадию предварительного гидролиза, включающему:
варку целлюлозного волокна древесины хвойных пород до значения числа Каппа приблизительно от 17 до приблизительно 20;
кислородную делигнификацию целлюлозного волокна до числа Каппа меньше 8;
отбеливание целлюлозного волокна в последовательности многостадийного отбеливания до значения яркости по меньшей мере приблизительно 92 по стандарту ISO.
9. Волокно по п. 8, в котором белизна волокна по CIE после отбеливания составляет по меньшей мере приблизительно 85.
0
1
2
2
10. Волокно по п. 8, для которого последовательность многостадийного отбеливания представляет собой D(EoP)DED и диоксид хлора на стадии Do применяют в количестве, превышающем приблизительно 1%.
11. Волокно по п. 10, имеющее вязкость от приблизительно 7,5 мПа·с до приблизительно 10 мПа·с.
12. Способ производства улучшенного крафт-волокна, включающий:
варку целлюлозного волокна древесины хвойных пород до числа Каппа в диапазоне приблизительно от 17 до приблизительно 21;
кислородную делигнификацию целлюлозного волокна до числа Каппа меньше 8;
отбеливание целлюлозного волокна в последовательности многостадийного отбеливания до значения яркости по меньшей мере приблизительно 92 по стандарту ISO.
13. Способ по п. 12, в котором белизна волокна по CIE после отбеливания составляет по меньшей мере приблизительно 85.
14. Способ по п. 12, в котором варку осуществляют в две стадии, включающие пропиточное устройство и варочный котел с прямоточным нисходящим потоком.
15. Способ по п. 14, в котором содержание эффективной щелочи составляет по меньшей мере приблизительно 16,7%
16. Способ по п. 15, в котором варку осуществляют при температуре по меньшей мере приблизительно 320°F (160°C).
0
1
2
2
0
17. Способ по п. 12, для которого последовательность многостадийного отбеливания представлет собой D(EoP)DED и диоксид хлора на стадии D применяют в количестве, превышающем приблизительно 1%.
18. Способ по п. 17, в котором полученное волокно имеет вязкость от приблизительно 7,5 мПа·с до приблизительно 10 мПа·с.
19. Крафт-волокно, имеющее значение R18 88% или больше и вязкость от приблизительно 7,5 мПа·с до приблизительно 10 мПа·с, изготовленное по способу, который не включает стадию предварительного гидролиза, включающему:
варку целлюлозного волокна древесины хвойных пород до значения числа Каппа меньше 20;
кислородную делигнификацию целлюлозного волокна до числа Каппа меньше приблизительно 8;
0
1
2
2
0
отбеливание целлюлозного волокна в последовательности D(EoP)DED до значения яркости по меньшей мере приблизительно 92 по стандарту ISO, причем диоксид хлора на стадии D применяют в количестве, превышающем приблизительно 1%.
20. Крафт-волокно древесины хвойных пород, имеющее значение R18 88% или больше и вязкость от приблизительно 7,5 мПа·с до приблизительно 10 мПа·с, изготовленное по способу, который не включает стадию предварительного гидролиза, включающему:
варку и кислородную делигнификацию крафт-волокна до числа Каппа меньше приблизительно 8;
0
1
2
2
отбеливание целлюлозного волокна в D(EoP)DED до значения яркости по меньшей мере 92 по стандарту ISO;
0
где диоксид хлора на стадии D применяют в количестве, превышающем приблизительно 1%.
21. Способ производства улучшенного крафт-волокна, включающий:
варку и кислородную делигнификацию крафт-волокна до числа Каппа меньше приблизительно 8;
0
1
2
2
отбеливание целлюлозного волокна в D(EoP)DED до значения яркости по меньшей мере 92 по стандарту ISO;
0
где диоксид хлора на стадии D применяют в количестве, превышающем приблизительно 1%.